(57)【要約】【課題】本発明の第１の課題は、乾式ボード間の目地部に乾式目地材を有する壁面において、優れた防水性を確保することである。本発明の第２の課題は、乾式ボード間の目地部に乾式目地材を有する壁面において、優れた防水性を確保し、さらには目地部が目立たないシームレスな仕上外観を得ることである。【解決手段】（１）隣接した乾式ボード間の目地部に対し、最大引張応力が５０〜５００Ｎ／ｃｍ２、破断時の伸び率が１００〜６００％であるパテ材を、乾式ボードの端面どうしが接合されるように充填し、（２）当該目地部に乾式目地材をはめ込み、（３）さらに当該目地部にパテ材を充填した後、（４）乾式ボード表面及び目地部を含む全面に仕上塗材を塗装する。【選択図】図６
2005256297.tif 000002
【特許請求の範囲】
【請求項１】
（１）隣接した乾式ボード間の目地部に対し、最大引張応力が５０〜５００Ｎ／ｃｍ２、破断時の伸び率が１００〜６００％であるパテ材を、乾式ボードの端面どうしが接合されるように充填し、
（２）当該目地部に乾式目地材をはめ込んだ後、
（３）乾式ボード表面及び目地部を含む全面に仕上塗材を塗装する
ことを特徴とする化粧工法。
【請求項２】
（１）隣接した乾式ボード間の目地部に対し、最大引張応力が５０〜５００Ｎ／ｃｍ２、破断時の伸び率が１００〜６００％であるパテ材を、乾式ボードの端面どうしが接合されるように充填し、
（２）当該目地部に乾式目地材をはめ込み、
（３）さらに当該目地部にパテ材を充填した後、
（４）乾式ボード表面及び目地部を含む全面に仕上塗材を塗装する
ことを特徴とする化粧工法。
【発明の詳細な説明】
【技術分野】
【０００１】
本発明は、乾式ボードで構成された壁面の化粧工法に関するものである。
【背景技術】
【０００２】
従来、建築物の壁材として各種の乾式ボードが用いられている。このような乾式ボードを建築現場で施工する際には、複数枚の乾式ボードを並べて取り付けた後、乾式ボード間の目地部をシーリング材によって防水処理する方法が一般的に採用されている。
これに対し、近年では、乾式目地材による防水処理方法が採用されるケースが増えている。この方法によれば、シーリング材による処理に比べ、作業工程の簡略化や短縮化、品質の安定化等を図ることができる。乾式目地としては、例えば図１に示すように、合成ゴムからなる複数のひれ部を有するものがよく知られている。
【０００３】
また、乾式目地材として、その表面に乾式ボードと同種の塗装を施したものを採用することによって、目地部をある程度目立たなくする方法も提案されている（例えば特許文献１等）。
【０００４】
【特許文献１】特開平８−６０７５５公報
【発明の開示】
【発明が解決しようとする課題】
【０００５】
上述のような乾式目地材を使用した壁面では、乾式目地材が目地部にはめ込まれると、通常はひれ部がつっぱった状態となり、その弾性力によって目地材自体が固定化され、シール性も高められる。ところが、乾式ボードが温度や振動等の影響によって変位し目地部が広がった状態になると、目地材自体を支える力が低下し、極端な場合には目地材が脱落してしまい、防水性が損われるおそれがある。
また、特許文献１のように表面塗装を施した乾式目地材を用いても、乾式ボードと乾式目地材との境界線を覆い隠すことはできず、目地部を完全に目立たなくすることは難しい。乾式目地材を目地部にはめ込んだ際に、目地材表面に凹みが生じてしまう場合もある。
【０００６】
本発明は、上述のような問題点に鑑みなされたものであり、本発明の第１の課題は、乾式ボード間の目地部に乾式目地材を有する壁面において、優れた防水性を確保することである。本発明の第２の課題は、乾式ボード間の目地部に乾式目地材を有する壁面において、優れた防水性を確保し、さらには目地部が目立たないシームレスな仕上外観を得ることである。
【課題を解決するための手段】
【０００７】
本発明者は、上記目的を達成するため鋭意検討を行なった結果、乾式ボード間の目地処理として特定のパテ材と乾式目地材とを組み合せて使用した後、仕上塗装を行う化粧工法に想到し、本発明を完成させるに到った。
【０００８】
すなわち、本発明は以下の特徴を有するものである。
１．（１）隣接した乾式ボード間の目地部に対し、最大引張応力が５０〜５００Ｎ／ｃｍ２、破断時の伸び率が１００〜６００％であるパテ材を、乾式ボードの端面どうしが接合されるように充填し、
（２）当該目地部に乾式目地材をはめ込んだ後、
（３）乾式ボード表面及び目地部を含む全面に仕上塗材を塗装する
ことを特徴とする化粧工法。
２．（１）隣接した乾式ボード間の目地部に対し、最大引張応力が５０〜５００Ｎ／ｃｍ２、破断時の伸び率が１００〜６００％であるパテ材を、乾式ボードの端面どうしが接合されるように充填し、
（２）当該目地部に乾式目地材をはめ込み、
（３）さらに当該目地部にパテ材を充填した後、
（４）乾式ボード表面及び目地部を含む全面に仕上塗材を塗装する
ことを特徴とする化粧工法。
【発明の効果】
【０００９】
上記１．の発明によれば、乾式ボード間の目地部に乾式目地材を有する壁面において、優れた防水性を確保することができる。
上記２．の発明によれば、乾式ボード間の目地部に乾式目地材を有する壁面において、優れた防水性を確保することができ、さらには目地部が目立たないシームレスな外観に仕上げることができる。
【発明を実施するための最良の形態】
【００１０】
以下、本発明を実施するための最良の形態について説明する。
【００１１】
本発明は、乾式ボードで構成された壁面に適用するものである。
乾式ボードとしては、壁面に使用可能なものであれば特に限定されず、例えば、セメントボード、押出成形板、スレート板、ＰＣ板、ＡＬＣ板、繊維強化セメント板、金属系サイディングボード、窯業系サイディングボード、セラミック板、珪酸カルシウム板、石膏ボード、プラスチックボード、硬質木片セメント板、塩ビ押出サイディングボード、合板等が挙げられる。
隣接する乾式ボード間には目地部が形成されるが、目地部の幅は、乾式目地材がはめ込み可能な範囲内で適宜設定すればよい。また、目地部には発泡ポリエチレン系等のバックアップ材が充填されていてもよい。
【００１２】
本発明では、まず、隣接する乾式ボード間の目地部に対し、パテ材を充填する（図２）。図２では、目地部７の下方において、乾式ボード端面４及び５が接合されるようにパテ材Ｃが充填されている。パテ材Ｃを充填する際には公知の方法を採用することができ、例えばガンやへら等を用いることができる。
【００１３】
本発明では、最大引張応力が５０〜５００Ｎ／ｃｍ2（好ましくは１００〜５００Ｎ／ｃｍ2、より好ましくは２００〜５００Ｎ／ｃｍ2）で、破断時の伸び率が１００〜６００％（好ましくは１５０〜６００％、好ましくは２００〜６００％）であるパテ材Ｃを使用する。
このような特性を有するパテ材Ｃが、乾式ボードＢの端面４と５を接合することにより、乾式ボードＢの変位が制御され、優れた防水性を確保することができる。さらに本発明では、このようなパテ材Ｃを使用することにより、縦目地だけでなく横目地における防水性を確保することもできる。
パテ材Ｃの最大引張応力が上記値より小さく、破断時の伸び率が上記値より大きい場合は、乾式ボードＢの過剰な変位を抑制することができない。そのため、乾式目地材Ａによる防水効果が損われることとなる。また、仕上塗材から形成される層（以下単に「仕上層」ともいう）にひび割れが発生しやすくなる。
パテ材Ｃの最大引張応力が上記値より大きく、破断時の伸び率が上記値より小さい場合は、乾式ボードＢの変位を目地部で緩和することができない。そのため、パテ材Ｃや仕上層にひび割れが生じやすくなる。極端な場合は、乾式ボードＢに亀裂が発生するおそれもある。
【００１４】
なお、本発明における最大引張応力及び破断時の伸び率の測定値は、ＪＩＳ  Ｋ  ６３０１（１９９５）に準ずる方法によるものである。但し、試験体の形状はダンベル３号形とし、引張速度は５００ｍｍ／ｍｉｎである。測定時の温度は２３℃、相対湿度は５０％である。
具体的には、以下の手順で測定した。
（１）パテ材を型枠に気泡が入らないように流し込み、厚みが１ｍｍになるように均一に伸ばす。
（２）その後、温度２３℃・相対湿度５０％下で７日間養生してシートを作製する。但し、４日目にシートを裏返す。
（３）打ち抜き型（ダンベル状３号形）を用いて、上記シートから試験片を採取する。
（４）引張試験機に、つかみ間距離が６０ｍｍとなるように試験片を取り付け、５００ｍｍ／ｍｉｎの引張速度で試験片が破断するまで引張る。
【００１５】
パテ材Ｃは、上述の特性を有するものであれば、その組成は特に限定されず、例えば、シリコーン系パテ材、変性シリコーン系パテ材、ポリサルファイド系パテ材、変性ポリサルファイド系パテ材、アクリルウレタン系パテ材、ポリウレタン系パテ材、アクリル系パテ材、ＳＢＲ系パテ材、ブチルゴム系パテ材等が使用できる。このようなパテ材Ｃは通常、樹脂１００重量部（固形分）に対し充填剤を５０〜４００重量程度含むものである。樹脂としては、湿気硬化型ウレタン樹脂が好適である。充填剤としては、炭酸カルシウム、クレー、タルク、マイカ、カオリン、ゼオライト、珪藻土等が挙げられる。
パテ材Ｃの固形分は、通常９０重量％以上、好ましくは９５重量％以上である。
【００１６】
図３は、目地部７に対し、乾式目地材Ａをはめ込んだ状態を示す断面図である。乾式目地材Ａは、通常パテ材Ｃの硬化前にはめ込むが、乾式目地材の形状によってはパテ材Ｃが硬化した後にはめ込むこともできる。なお、パテ材Ｃの硬化時間は、通常１〜７日程度である。
図１には、乾式目地材Ａの一例を示す。図１において、乾式目地材Ａは、幹部１の両側にひれ部２、３を有している。幹部１及びひれ部２、３を構成する材料としては、塩素化ポリエチレン、ＥＰＤＭ（エチレン−プロピレン−ジエン−ターポリマー）等の合成ゴムが好適である。図１では２対のひれ部を有する乾式目地材を示したが、本発明においては、１対のひれ部からなるもの、あるいは３対以上のひれ部を有するものも使用することができる。
図３に示すように、乾式目地材Ａを目地部７にはめ込むと、各ひれ部２、３が弾性変形して目地部７を塞ぐ。
【００１７】
本発明では、乾式目地材Ａをはめ込んだ後、図４に示すように、目地部７の上方にパテ材Ｄを充填することもできる。このようなパテ材Ｄの充填により、乾式目地材Ａの上方に凹みが生じた場合に、その凹みを修復して目地部を目立たなくし、均一な化粧仕上面を形成することができる。パテ材Ｄとしては、通常、固形分が９０重量％以上（好ましくは９５重量％以上）であるものが使用できる。パテ材Ｄを充填する際には、へら等を用いればよい。また、パテ材Ｄを充填する際には、パテ材Ｄの内部または上部に、伸縮性を有するクロスＥを介在させることもできる。
【００１８】
パテ材Ｄを使用する場合には、乾式ボード端面が現れるように乾式目地材Ａをはめ込み、目地部上方において乾式ボード端面どうしが接合されるようにパテ材Ｄを充填することが望ましい。このような方法によれば、目地部における防水性をいっそう高めることができる。
パテ材Ｄとしては、その固形分が上記範囲内であれば各種のものが使用可能であるが、前述のパテ材Ｃと同様のものを使用すれば、乾式ボードＢの変位を制御する効果や、仕上層のひび割れ発生を抑制する効果等が高められる。
【００１９】
パテ材Ｄを充填する場合、乾式ボードＢの端面４、５を接合するように充填するだけでなく、乾式ボードＢの目地近傍の表面６にわたって充填すると、本発明の効果をいっそう高めることができる。この場合、パテ材Ｄは、目地幅以上（好ましくは目地幅の１〜３０倍）の幅で充填すればよい。
本発明では、図５に示すように、目地部上端の幅が広がるように、予め乾式ボードＢの端面を加工しておくこともできる。このようにすれば、パテ材Ｄを乾式ボードＢの目地近傍の表面６にわたって充填した場合と同様もしくはそれ以上の効果を得ることができる。
【００２０】
本発明では、上述のようなパテ材や乾式目地材を用いて目地部７を処理した後、乾式ボード表面６及び目地部７を含む全面に対して仕上塗材Ｅを塗装する。仕上塗材Ｅの塗装は、目地部７のパテ材が硬化した後（通常１〜７日程度）に行うことができる。
【００２１】
仕上塗材Ｅの塗装前には、仕上層の付着性を向上させるため、適宜下塗材等（シーラー、サーフェーサ等）を塗装してもよい。下塗材は通常、乾式ボード表面６及び目地部７を含む全面に対して塗装する。下塗材の塗付量は、通常０．１〜１ｋｇ／ｍ２程度である。
下塗材としては、溶剤系下塗材、水系下塗材のいずれも使用可能であるが、作業環境性等の点では水系下塗材が好適である。特に、水系下塗材としては、
（ｉ）疎水性単量体７０〜９５重量％、及び
（ii）エポキシ基含有単量体、エポキシ基と反応可能な単量体及びその他の単量体から構成される親水性単量体５〜３０重量％
からなる単量体混合物を重合して得られる合成樹脂エマルションを含むものが好適である。このような水系下塗材を採用することによって、各種仕上層との付着性を十分に高めることができる。
上記水系下塗材における合成樹脂エマルションのガラス転移温度は、通常−４０〜４０℃、好ましくは−３０〜２０℃である。
【００２２】
上記水系下塗材における疎水性単量体としては、例えば、メチル（メタ）アクリレート、ｎ−ブチル（メタ）アクリレート、２−エチルヘキシル（メタ）アクリレート等の（メタ）アクリル酸エステル系単量体；スチレン、ジビニルベンゼン等の芳香族ビニル系単量体；（メタ）アクリロニトリル等のニトリル基含有単量体等が挙げられる。
【００２３】
また、親水性単量体のうち、エポキシ基含有単量体としては、例えば、グリシジル（メタ）アクリレート等が挙げられ、エポキシ基と反応可能な単量体としては、例えば、（メタ）アクリル酸等のカルボキシル基含有単量体；アミノメチルアクリレート等の１級アミノ基含有単量体；２級アミノ基含有単量体；１級水酸基含有単量体等が挙げられる。その他の単量体としては、例えば、（メタ）アクリルアミド等のアミド基含有単量体；２−ヒドロキシプロピル（メタ）アクリレート等の２級水酸基含有単量体；３級アミノ基含有単量体；アルコキシシリル基含有単量体等が挙げられる。
【００２４】
上記親水性単量体においては、エポキシ基含有単量体／全親水性単量体がモル比率で０．５以上（好ましくは０．６以上、さらに好ましくは０．７以上）であることが望ましい。さらに、親水性単量体においては、エポキシ基と反応可能な単量体／全親水性単量体がモル比率で０．０５以下（好ましくは０．０１以下、さらに好ましくは０．００５以下、より好ましくは０）であることが望ましい。親水性単量体をこのような構成にすることで、各種仕上層との付着性をいっそう高めることができる。
【００２５】
図６は、仕上塗材Ｅを塗装した状態を示す図である。仕上塗材Ｅは通常、目地部を含む壁面全体に塗装される。
仕上塗材Ｅとしては、１種または２種以上の塗材を使用することができる。具体的には、例えば、ＪＩＳ  Ａ  ６９０９に規定される建築用仕上塗材、例えば、リシン塗料、単層弾性塗材等の薄付け仕上塗材、スタッコ塗料等の厚付け仕上塗材及び複層仕上塗材等、その他多彩模様塗料、石材調仕上塗材、砂岩調仕上塗材等が挙げられ、合成樹脂エマルションペイント、つや有り合成樹脂エマルションペイント、非水分散形樹脂エナメル等のフラット系塗料を使用することもできる。
【００２６】
これら仕上塗材Ｅの結合剤としては、例えば、酢酸ビニル樹脂、ポリエステル樹脂、アルキッド樹脂、塩化ビニル樹脂、エポキシ樹脂、アクリル樹脂、ウレタン樹脂、アクリルシリコン樹脂、フッ素樹脂等、あるいはこれらの複合系等が使用可能である。これらは１種または２種以上で使用することができる。また、これら結合剤は架橋反応性を有するものであってもよい。架橋反応性を有する結合剤を使用した場合は、塗膜の耐水性、耐候性、耐薬品性等を向上させることができる。
【００２７】
仕上塗材Ｅとしては、特に、結合剤、平均粒径０．０１〜５ｍｍ（好ましくは０．０２〜２ｍｍ）の骨材、必要に応じ体質顔料、着色顔料等を含み、結合剤の固形分１００重量部に対し骨材を１００〜２０００重量部（好ましくは１５０〜１５００重量部）含む厚膜型仕上塗材が好適である。このような仕上塗材によれば、厚膜の仕上層を形成することができる。そのため、目地部やボード表面における微細な不陸、段差、巣穴等を覆い隠し、より均一でシームレスな仕上りを得ることができる。さらに本発明では、このような仕上塗材を使用した場合であっても、上述のパテ材の作用により、仕上層におけるひび割れ等の発生を抑制することができる。
【００２８】
仕上塗材Ｅの塗装においては、公知の塗装器具を用いることができる。塗装器具としては、例えば、スプレー、ローラー、刷毛、コテ等を使用することができる。
仕上層の塗付量や乾燥厚みは特に限定されず、使用する塗材や塗装器具の種類、仕上層の表面形状等に応じて適宜設定すればよい。厚膜型仕上塗材の場合、乾燥厚みは通常０．２〜５ｍｍ（好ましくは０．５〜４ｍｍ、より好ましくは０．８〜４ｍｍ）程度とすればよい。
２種以上の仕上塗材を用いる場合は、工程間に適宜乾燥時間を設けて順次塗付積層すればよい。
【実施例】
【００２９】
以下に実施例を示し、本発明の特徴をより明確にする。
【００３０】
（実施例１）
窯業系サイディングボード（９００×２４００×１２ｍｍ）を２枚用意し、板間に１０ｍｍ幅の目地部を設け、そこにパテ材Ｃ１（湿気硬化型ウレタン樹脂系パテ材、固形分９５重量％、樹脂：充填剤＝１００：９０（固形分比）、最大引張応力３５０Ｎ／ｃｍ２、破断時の伸び率４００％）を約３ｍｍの深さで充填し、その直後に乾式目地材をはめ込んだ。この際、乾式目地材の上方には約２ｍｍの端面が現れるようにした。次いで、目地部の上方に、パテ材Ｃ１を目地近傍のサイディングボード表面にわたって目地幅の１５倍の幅で充填塗付し、室温で１６時間乾燥させた。
【００３１】
その後、目地部を含むサイディングボード全体に、合成樹脂エマルション（スチレン／ｎ−ブチルアクリレート／アクリルアミド／２−ヒドロキシプロピルメタクリレート／グリシジルメタクリレート（重量比４０／４１／２／２／１５）共重合体、疎水性単量体８１重量％、親水性単量体１９重量％、ガラス転移温度９℃、固形分５０重量％）を結合剤とする下塗材を、塗付量０．１５ｋｇ／ｍ2でスプレー塗装し、次いでアクリル樹脂系厚膜型仕上塗材（アクリル樹脂エマルション：骨材＝１００：９００（固形分比）、骨材平均粒径０．６ｍｍ）を基層塗り１．０ｋｇ／ｍ2、模様塗り３．０ｋｇ／ｍ2で万能ガンを用いて塗付し、化粧仕上を施した。得られた試験体の外観は、目地部の目立ちもなく、均一な仕上りとなった。
【００３２】
以上の方法で作製した試験体について、ＪＩＳ  Ａ  １４１４に準拠した面内せん断試験を実施した。その結果、変位量＝Ｈ（サイディングボードの高さ（ｍｍ））／１００においても仕上層に亀裂は認められなかった。
【００３３】
（比較例１）
パテ材Ｃ１をパテ材Ｃ２（変成シリコーン系パテ材、固形分９５重量％、最大引張応力３０Ｎ／ｃｍ２、破断時の伸び率７００％に代えた他は、実施例１と同様にして試験を行った。その結果、面内せん断試験において仕上層に亀裂が認められた。
【００３４】
（比較例２）
パテ材Ｃ１をパテ材Ｃ３（エポキシ系パテ材、固形分９５重量％、最大引張応力７００Ｎ／ｃｍ２、破断時の伸び率１０％に代えた他は、実施例１と同様にして試験を行った。その結果、面内せん断試験において、早期にパテ材が破断し、仕上層に亀裂が生じてしまった。
【図面の簡単な説明】
【００３５】
【図１】乾式目地材の一例を示す断面図である。
【図２】目地部下方にパテ材を充填した状態を示す断面図である。
【図３】目地部に乾式目地材をはめ込んだ状態を示す断面図である。
【図４】目地部上方にパテ材を充填した状態を示す断面図である。
【図５】目地部上方にパテ材を充填した状態を示す断面図である。
【図６】仕上塗材を塗装した状態を示す断面図である。
【符号の説明】
【００３６】
Ａ：乾式目地材
Ｂ：乾式ボード
Ｃ〜Ｄ：パテ材
Ｅ：仕上塗材
１：幹部
２〜３：ひれ部
４〜５：乾式ボード端面
６：乾式ボード表面
７：目地部
【図１】
2005256297.tif 000003
【図２】
2005256297.tif 000004
【図３】
2005256297.tif 000005
【図４】
2005256297.tif 000006
【図５】
2005256297.tif 000007
【図６】
2005256297.tif 000008